Шихта порошковой проволоки
CHARGE OF FLUX-CORED WIRE

Изобретение относится к сварочному производству, в частности к производству порошковой проволоки, и может быть использовано при наплавке под флюсом для восстановления изношенных деталей и получения износостойкого защитного покрытия на деталях металлургического оборудования, работающих в условиях сжатия и абразивного износа при температурах 600°С, в частности для ремонта прокатных валков.
Известна шихта порошковой проволоки [1] содержащая углерод, хром, вольфрам, ванадий, кремнефтористый натрий, серу, кобальт, молибден и алюминий при соотношении компонентов, мас. %:
Углерод
1-3,6
Хром
6,5-12,0
Вольфрам
6-21
Молибден
8-17
Ванадий
2-6
Алюминий
1-4,5
Кремнефтористый натрий
0,6-3,6
Сера
0,9-3
Кобальт
12-13
Железо
остальное
Существенными недостатками данной шихты порошковой проволоки являются:
- высокая стоимость сварочного процесса за счет использования восстановленных дорогостоящих материалов в значительных количествах (вольфрама, молибдена, алюминия, кобальта и кремнефтористого натрия) и отсутствия в шихте техногенных отходов производства;
- пониженные механические свойства наплавленного металла, в частности износостойкости и твердости, за счет повышенной загрязненности стали неметаллическими оксидными включениями;
- низкое качество наплавленного металла в связи с порообразованием, связанным с повышенным содержанием водорода.
2
3
2
2
2
2
3
общ
+
Известна, выбранная в качестве прототипа [2], шихта порошковой проволоки, содержащая углерод, хром, молибден, вольфрам, ванадий, алюминий, никель, железо и пыль электрофильтров алюминиевого производства, содержащая, мас. %: AlO=20-48; F=18-27; NaO=4-16; KO=0,4-6%, СаО=0,7-1,8; SiO=0,5-2,48; FeO=1,7-3,27; С=12-31, MnO=0,07-1,3, MgO=0,06-0,9, S=0,09-0,59, Р=0,1-0,18, которая дополнительно содержит марганец, кремний, а вольфрам взят в виде вольфрамсодержащего концентрата марки КШ-4 при соотношении компонентов, мас. %:
Углерод
0,01-0,5
Марганец
0,6-4,4
Кремний
0,4-1,6
Хром
0,9-15,0
Молибден
0,1-11,9
Вольфрамсодержащий концентрат
0,15-4,6
Ванадий
0,3-2,5
Алюминий
0,15-1,5
Никель
0,03-15
Пыль электрофильтров алюминиевого производства
1-12
Железо
Остальное
Существенными недостатками данной шихты порошковой проволоки являются:
- пониженные механические свойства наплавленного металла, в частности износостойкость при высоких температурах в связи с низкой концентрацией вольфрама, отсутствием кобальта и неоптимальным химическим составом шихты (соотношением углерода, марганца, кремния, хрома, ванадия и никеля);
- высокий уровень загрязненности неметаллическими оксидными включениями и повышенная газонасыщенность наплавленного металла.
Техническими результатами изобретения являются:
- повышение эксплуатационных свойств наплавленного металла, в частности износостойкости при высоких температурах, за счет оптимизации химического состава шихты, снижения содержания водорода и уменьшения загрязненности наплавляемого слоя неметаллическими включениями;
- снижение стоимости сварочного процесса за счет оптимизации состава шихты.
2
3
2
2
2
2
3
общ
+
Для этого предлагается шихта порошковой проволоки, содержащая углерод, марганец, кремний, хром, молибден, вольфрам в виде вольфрамсодержащего концентрата марки КШ-4, ванадий, алюминий, никель, железо и пыль электрофильтров алюминиевого производства, содержащая, мас. %: AlO=20-48; F=18-27; NaO=4-16; KO=0,4-6%, СаО 0,7-1,8; SiO=0,5-2,48; FeO=1,7-3,27; С=12-31, MnO=0,07-1,3, MgO=0,06-0,9, S=0,09-0,59, Р=0,1-0,18, которая дополнительно содержит кобальт при соотношении компонентов, мас. %:
Углерод
0,5-1,5
Марганец
1,87-3,43
Кремний
1,25-3,13
Хром
6,87-10,94
Молибден
0,1-0,5
Вольфрамсодержащий концентрат
43,89-57,56
Ванадий
0,62-1,25
Алюминий
0,1-0,15
Никель
0,01-0,6
Кобальт
0,01-0,5
Пыль электрофильтров алюминиевого производства
0,5-10
Железо
Остальное
Заявляемые пределы подобраны эмпирическим путем, исходя из качественных показателей получаемого при наплавке металла (снижения концентрации неметаллических включений и содержания водорода), предотвращения образования трещин, получения требуемых механических свойств и обеспечение стабильности процесса наплавки.
Выбранное содержание углерода обеспечивает требуемую твердость и износостойкость стали. При содержании углерода более 1,5% значительно возрастает хрупкость и трещинообразование при наплавке.
При концентрации марганца в шихте до 3,43% обеспечивается требуемая прокаливаемость стали, уменьшается критическая скорость охлаждения. Выбранная концентрация марганца также способствует значительному измельчению зерна аустенита, снижает вредное влияние серы.
Содержания кремния в шихте до 3,13% связано с необходимостью увеличения раскисленности стали при уменьшении содержания алюминия в ней, обеспечивающем повышение чистоты стали по включениям пластичных силикатов, которые снижают ударную вязкость и эксплуатационную стойкость при истирании. При содержании кремния в шихте более 3,13% значительно снижается пластичность наплавленного.
Хром в пределах 6,87-10,94% положительно влияет на повышение прочности и твердости стали. При меньшем содержании хрома эффективность его влияния на повышение прочности заметно снижается, при содержании его более 10,94% при заданных содержаниях марганца, кремния, молибдена и никеля возможно получение глубоких трещин при наплавке.
Молибден в указанных пределах обеспечивает получение дисперсной закаленной структуры, увеличивает прочностные свойства, твердость, ударную вязкость и сопротивление износу.
Вольфрам вводится в сталь в виде вольфрамсодержащего концентрата с целью снижения стоимости шихты, а также возможности восстановления вольфрама из оксидов с образованием карбидов вольфрама, которые позволяют повысить твердость и уменьшить истираемость поверхности наплавляемого металла.
Введение ванадия в состав шихты обусловлено необходимостью получения дисперсных частиц карбонитрида ванадия, наличие которых позволяет повысить прочностные свойства и увеличить сопротивление хрупкому разрушению.
Содержание алюминия выбрано исходя из обеспечения, с одной стороны, низкого содержания кислорода в наплавляемом слое, с другой стороны - с целью исключения возможности образования недопустимых строчечных оксидных включений глинозема, увеличивающих склонность к образованию усталостных трещин и выщерблин при эксплуатации наплавленного слоя.
Введение никеля в заявляемых пределах обеспечивает повышение пластичности и ударной вязкости стали. Его содержание до 0,01% не оказывает положительного влияния на свойства стали, а при концентрации более 0,6% эта характеристика не превышает определяемых величин и увеличение концентрации нецелесообразно из экономических соображений.
Введение кобальта в заявляемых пределах способствует измельчению зерна и повышению ударной вязкости при повышении коррозионной стойкости при высоких температурах.
Для изготовления шихты порошковой проволоки использовали порошки углеродистого ферромарганца ФМн 78(A) по ГОСТ 4755-91, ферросилиция марки ФС 75 по ГОСТ 1415-93, высокоуглеродистого феррохрома марки ФХ900А по ГОСТ 4757-91, ферромолибдена марки ФМо60 по ГОСТ 4759-91, феррованадия марки ФВ50У0,6 по ГОСТ 27130-94, кобальта ПК-1У по ГОСТ 9721-79, железа марки ПЖВ1 по ГОСТ 9849-86.
3
В качестве вольфрамсодержащего концентрата использовали вольфрамовый концентрат марки КШ-4, соответствующий ГОСТ 213-83 производства ОАО "Горнорудная компания "АИР", следующего химического состава 50-57% WO, 0,03% Mo, 0,02% Cu, 0,02% Bi, 1,0% Fe, 2,0% Р, 0,6% S.
2
3
2
2
2
2
3
общ
Использовали пыль электрофильтров алюминиевого производства АО «Русал» со следующим химическим составом, масс. %: AlO=20-48; F=18-27; NaO=4-16; KO=0,4-6%, СаО=0,7-1,8; SiO=0,5-2,48; FeO=1,7-3,27; С=12-31, MnO=0,07-1,3, MgO=0,06-0,9, S=0,09-0,59, Р=0,1-0,18.
Порошки перемешивались в смесители для получения однородной массы и прокаливались для удаления влаги при температуре 250-350°С. Далее производилось изготовление порошковой проволоки на станке. Диаметр готовой проволоки после операций волочения составлял 3,7 мм, при коэффициенте заполнения 0,32-0,33. Порошковой проволокой с предложенной шихтой производилась наплавка заготовок прокатных валков. Наплавка производилась под флюсом АН-20 с использованием сварочного трактора ASAW-1250 на следующих режимах: сварочный ток 350-430А, напряжение дуги 28-32В, скорость наплавки 30-40 м/ч.
Наличие трещин в процессе наплавки оценивали визуально, после наплавки наличие трещин, пор и неметаллических включений оценивали ультразвуковым методом, а также на металлографических шлифах.
Определение химического состава металла сварных швов на содержание углерода, серы и фосфора проводили химическими методами по ГОСТ 12344-2003, ГОСТ 12345-2001, ГОСТ 12347-77 соответственно, на содержание марганца, кремния, хрома, никеля, меди в металле и оксидов кальция, кремния, магния, алюминия, марганца, железа, калия, натрия, фтора во флюсах с добавками и полученных шлаках проводили на рентгенофлюорисцентном спектрометре XRF -1800 фирмы SHIMADZU.
3
3
Исследование на определение кислорода, водорода и азота методом восстановительного плавления проводили на газоанализаторе фирмы «LECO» ТС-600. Массовая доля кислорода снизилась до 300-470 ppm (прототип 340-480 ppm). Содержание водорода изменялось в пределах 0,18-0,38 см/100 г наплавленного металла при допустимом содержании водорода в высоколегированном наплавленном металле до 2 см/100 г металла. Значительных изменений содержания азота не наблюдалось и осталось на уровне базового варианта в количестве 70-90 ppm. Твердость наплавленного металла после наплавки составляла HRC 50-58. Дефекты (трещины, поры и неметаллические включения) при наплавке порошковой проволокой с шихтой заявляемого состава не выявлены. После наплавки проводилось испытание на испытательной машине на истираемость образцов. Металлографические исследования (в том числе определение длины строчки неметаллических включений) проводили на полированных микрошлифах с помощью оптического микроскопа OLYMPUS GX-51.
Исследовались 6 вариантов составов шихты (таблица 1) порошковой проволоки, мас. %: 1 - прототип; 2 - нижний заграничный состав, 3-5 заявляемые пределы; 6 - верхний заграничный состав. Взаимосвязь некоторых исследуемых параметров в зависимости от состава шихты приведена в таблице 2.
Использование заявляемого состава шихты порошковой проволоки по сравнению с базовым составом (прототип) позволяет:
3
3
1. Повысить механические свойства наплавленного металла, в частности износостойкость и твердость, за счет оптимизации химического состава шихты, снижения содержания водорода и кислорода за счет введения фторсодержащих компонентов и создания дополнительной газовой защиты. Содержание водорода в среднем составило 0,18-0,38 см/100 г металла (против 0,2-0,4 см/100 г металла в прототипе). Содержание кислорода 300-470 ppm (прототип 340-480 ppm), в результате чего снизилась загрязненность наплавляемого металла неметаллическими включениями (длина оксидных строчек снизилась до 0,12-0,18 мм (в базовом варианте 0,2 мм). Достигнута твердость HRC 50-58. Скорость износа снизилась с 0,0045 г/об до 0,0038-0,0041 г/об.
2. Снизить стоимость сварочного процесса за счет оптимизации состава шихты и использования вольфрамового концентрата взамен вольфрама на 160-870 руб на 1 кг наплавленного слоя.
Источники информации
8
1. Пат РФ №2088392, МПК B23K 35/36.
8
2. Пат. РФ 2579328, МПК B23K 35/36, B23K 35/368.